(57)【要約】  【課題】ガラス繊維を芯材とした真空断熱材を適用した真空断熱材において、冷蔵庫リサイクル処理時に冷蔵庫の断熱箱体を破砕粉砕してガラス繊維が飛散した場合にも、人体への影響懸念を完全に払拭することが可能な真空断熱材を提供する。  【解決手段】ボード状芯材２と、芯材２を被覆するガスバリア性の外包材３とからなり、内部を減圧密閉した真空断熱材１であって、ボード状芯材２がガラス短繊維のウェブの積層体からなり、ウェブ間は交絡により結合され、ガラス短繊維を構成するガラス組成物がＫＩ値４０以上である。【選択図】図１
2005344870.tif 000002
【特許請求の範囲】
【請求項１】
ボード状芯材と、前記芯材を被覆するガスバリア性を有する外包材とからなり、内部を減圧密閉した真空断熱材であって、前記ボード状芯材がガラス短繊維のウェブの積層体からなり、前記ウェブ間は交絡により結合され、前記ガラス短繊維を構成するガラス組成物がＫＩ値４０以上である真空断熱材。
【請求項２】
ボード状芯材と、前記芯材を被覆するガスバリア性を有する外包材とからなり、内部を減圧密閉した真空断熱材であって、前記ボード状芯材がガラス短繊維のウェブの積層体からなり、前記ウェブ間は交絡により結合され、前記ガラス短繊維を構成するガラス組成物がＫＩ値３０以上４０未満である真空断熱材。
【請求項３】
前記ガラス組成物が、ＢａＯ及びＢ2Ｏ3の含量の合計が１０重量％未満である請求項１または２に記載の真空断熱材。
【請求項４】
真空断熱材の材料種別を表示または記録した請求項１から３のいずれか一項に記載の真空断熱材。
【請求項５】
少なくとも冷蔵機能を有する冷蔵庫であって、冷蔵庫の外箱と内箱とで形成される空間に硬質樹脂フォームを充填した断熱箱体または断熱ドア体の少なくともいずれかにおいて、前記内箱と前記外箱との間に請求項１から３のいずれか一項に記載の真空断熱材を具備する冷蔵庫。
【請求項６】
真空断熱材の材料種別を表示または記録した請求項５に記載の冷蔵庫。
【発明の詳細な説明】
【技術分野】
【０００１】
本発明は、真空断熱材、及び真空断熱材を適用した冷蔵庫に関するものである。
【背景技術】
【０００２】
近年、地球環境保護の視点から省エネルギーや省資源に対して、多種多様な取り組みがなされている。
【０００３】
まず、省エネルギーの観点では、従来から真空断熱材を断熱箱体の内箱と外箱の間に配設し、硬質ウレタンフォームで一体発泡して高断熱性能の箱体を形成する技術が提案されている。
【０００４】
しかし、近年、省エネルギー化の要請が一層高まるにつれて、断熱箱体においては、真空断熱材の使用面積を大幅に増大して断熱性能を向上させると共に、真空断熱材そのものの断熱性能を向上させることが必要となってきている。
【０００５】
そのため、真空断熱材の芯材には、固体成分の熱抵抗が大きく断熱性能の改善がより効率的なガラス繊維を利用することが多くなっている。例えば、真空断熱材が、断熱箱体の両側面、天面、背面、底面、及びドア面の各面に配設され、その芯材が無機繊維集合体をバインダーで結着した冷蔵庫がある（例えば、特許文献１参照）。
【０００６】
一方、省資源の観点では、冷蔵庫やテレビなどの廃家電製品のリサイクルが極めて重要なテーマとなっており、特に冷蔵庫ではリサイクル率の増大を目的に様々な取り組みがなされている。
【０００７】
これら取り組みの一例としては、真空断熱材を適用した冷蔵庫のリサイクルを効率的に行うことを目的として、内箱、外箱、及び真空断熱体に予め剥離層を付与することにより、前記構造体はポリウレタンフォームと直接接着されず容易に分離可能な冷蔵庫を提供できることが提案されている（例えば、特許文献２参照）。
【０００８】
しかしながら、上記方法ではリサイクルに関する処理費用が嵩むことから、一般的には、冷蔵庫の再資源化、とりわけ真空断熱材を含む主要構成物である断熱箱体に対しては、断熱箱体を破砕後、磁力選別や風力選別等で分離分別することで、有価物だけを取り出し再利用する場合が殆どとなっている。
【０００９】
一例として、図６に従来の廃家電処理のフローチャートを示す。ストックヤード６１の廃棄物は供給装置６２によって前処理装置６３に供給され、前処理装置６３は冷媒回収手段６４、大型硝子取り出し手段６５、金属塊分別手段６６からなり、それぞれの廃棄物に応じた前処理が行われる。
【００１０】
廃棄物は破砕装置６７で破砕され、軽量物分別装置６８で発泡成形材を分離し、金属分別装置６９で鉄系金属、非鉄系金属を分別し、この後、プラスチック分別装置７２で塩化ビニール系のプラスチックを分離し、また金属塊は冷凍破砕装置７６で破砕される。
【００１１】
一方、軽量物分別装置６８で分別された発泡成形材は、発泡剤回収装置７９で発泡剤と樹脂に分離され回収される（例えば、特許文献３及び特許文献４参照）。
【特許文献１】特許第３４８８２２９号公報
【特許文献２】特許第３２０４８１７号公報
【特許文献３】特開平５−１４７０４０号公報
【特許文献４】特開平１１−１５１４８１号公報
【発明の開示】
【発明が解決しようとする課題】
【００１２】
真空断熱材の芯材に使用されるガラス短繊維は、ソーダ石灰ガラスと呼ばれる非晶質のガラス組成物であり、一般には、これを吸入しても有害な健康被害を引き起こすことはないと考えられる。仮に、ガラス繊維の粉塵を吸入した場合にも、比較的短時間でガラス繊維は排出、或いは熔解されると考えられている。
【００１３】
しかし、欧州における特定の国、特にドイツにおいては、独自に非晶質の従来ガラス組成物からなるガラス繊維の暴露に関してもより厳しい使用規制を提案しているため、これらの提案に適合するガラス繊維組成物を使用することで、余計な摩擦を回避することができる。
【００１４】
一方、真空断熱材においては、芯材にガラス繊維を使用したとしても通常の取り扱いレベルでは、ガラス繊維が露出することはなく、ユーザーがガラスに暴露することはない。また、その真空断熱材を使用した冷蔵庫においては、一般ユーザーがガラス繊維と直接接触する可能性は全くといって皆無である。
【００１５】
ガラス繊維を芯材とした真空断熱材を適用した冷蔵庫において、唯一、ガラス繊維が人と接触すると考えられるのは、冷蔵庫リサイクル処理時に冷蔵庫を破砕粉砕する場合である。
【００１６】
本発明は、上記従来の課題を解決するもので、冷蔵庫リサイクル処理時に冷蔵庫の断熱箱体を破砕粉砕してガラス繊維が飛散した場合にも、人体への影響懸念を完全に払拭することが可能な真空断熱材、及び真空断熱材を具備する冷蔵庫を提供するものである。
【００１７】
また、ドイツの規制を低コストでクリアすることができる真空断熱材に適したガラス組成物からなるガラス繊維を適用した真空断熱材、及び真空断熱材を具備する冷蔵庫を提供するものである。
【課題を解決するための手段】
【００１８】
上記従来の課題を解決するために、本発明の真空断熱材は、ボード状芯材と、前記芯材を被覆するガスバリア性を有する外包材とからなり、内部を減圧密閉した真空断熱材であって、前記ボード状芯材がガラス短繊維のウェブの積層体からなり、前記ウェブ間は交絡により結合され、前記ガラス短繊維を構成するガラス組成物がＫＩ値４０以上である真空断熱材、及び前記真空断熱材を具備する冷蔵庫である。
【００１９】
よって、ドイツにおいて殆ど発ガン性がないと考えられているＫＩ値４０以上のガラス組成物から成るガラス繊維を真空断熱材の芯材に適用しているため、たとえ、ガラス繊維が暴露された場合にも人に対する影響懸念を議論する必要は一切ない。
【００２０】
なお、ドイツにて提案されているＫＩ値と称される数値指標は、次式から計算することができる。
【００２１】
ＫＩ＝Σ（Ｎａ2Ｏ、Ｋ2Ｏ、ＣａＯ、ＭｇＯ、ＢａＯ、Ｂ2Ｏ3）−２Ａｌ2Ｏ3
この時、３０未満は発ガン性の可能性があり、３０以上４０未満は弱い発ガン性があるかもしれない、更に４０以上は殆ど発ガン性がないと考えられている。この結果から、ドイツの提案では、アルミナの含有量が厳しく制限されていること、またシリカがこの数値指標の算出に含まれていないことが判る。
【発明の効果】
【００２２】
本発明の真空断熱材は、ドイツにおいて問題視されているガラス繊維の使用規制に関する提案に対してもクリアすることができ、ドイツにおいても人体への影響懸念を完全に否定することが可能な真空断熱材、及び真空断熱材を具備する冷蔵庫を提供するものである。
【００２３】
よって、冷蔵庫リサイクル処理時に冷蔵庫の断熱箱体を切断、或いは破砕粉砕した場合に、仮にガラス繊維が飛散し作業者が暴露した場合にも、人体への影響懸念に関する議論を実施する必要はない。
【００２４】
また、ＫＩ値４０以上のガラス組成物は、耐水性、耐候性等の耐久性が大幅に低下する場合が殆どであり、ＫＩ値４０以上のガラス組成物において前記諸物性を満足させるには大幅なコストＵＰとなっていた。しかし、前記ガラス組成物を真空断熱材の芯材に適用する場合は、ガラス繊維が減圧雰囲気下で使用されるため前記物性の品質レベルが低い場合にも実質上の問題が生じることはない。よって、低コストでドイツの規制をクリアするガラス組成物が製造できる。
【００２５】
以上の理由から、ドイツにおいて、疑いなく安全と考えられているガラス組成物からなるガラス繊維を適用した真空断熱材、及び真空断熱材を具備する冷蔵庫を低コストで提供することができる。
【発明を実施するための最良の形態】
【００２６】
請求項１に記載の発明は、ボード状芯材と、前記芯材を被覆するガスバリア性を有する外包材とからなり、内部を減圧密閉した真空断熱材であって、前記ボード状芯材がガラス短繊維のウェブの積層体からなり、前記ウェブ間は交絡により結合され、前記ガラス短繊維を構成するガラス組成物がＫＩ値４０以上である真空断熱材である。
【００２７】
よって、ドイツにおいて殆ど発ガン性の疑いがないと考えられているＫＩ値４０以上のガラス組成物から成るガラス繊維を真空断熱材の芯材に適用しているため、ドイツにおいてでさえ、たとえ、ガラス繊維が暴露された場合にも人体への影響懸念に関する議論を実施する必要はない。
【００２８】
請求項２に記載の発明は、ボード状芯材と、前記芯材を被覆するガスバリア性を有する外包材とからなり、内部を減圧密閉した真空断熱材であって、前記ボード状芯材がガラス短繊維のウェブの積層体からなり、前記ウェブ間は交絡により結合され、前記ガラス短繊維を構成するガラス組成物がＫＩ値３０以上４０未満である真空断熱材である。
【００２９】
よって、ＫＩ値３０以上４０未満であることから、ドイツにおいては弱い発ガン性があるかもしれないと考えられるが、ガラス組成物の耐水性、耐候性、及び耐熱性等の諸物性の低下レベルが小さくより高品質なガラス繊維が低コストで提供できるため、真空断熱材の芯材以外への適用についてもより容易となる。
【００３０】
また、前記真空断熱材を適用した冷蔵庫のリサイクル処理時においては、真空断熱材は冷蔵庫の断熱箱体として破砕粉砕されるため、ガラス繊維の微粉砕物は他の素材に絡まりつき希釈され粉塵中のガラス繊維濃度は極めて小さくなる。よって、ガラス繊維のＫI値が３０以上４０未満ではあるが安全性が低下するものではないと推測される。
【００３１】
請求項３に記載の発明は、請求項１または２に記載の発明におけるガラス組成物が、ＢａＯ及びＢ2Ｏ3の含量の合計が１０重量％未満である請求項１または２に記載の真空断熱材である。
【００３２】
生物溶解性、または生物分解性に優れたＫＩ値４０以上のガラス組成物は、その製品耐久性の向上と繊維化時の生産性を改善するため、ＢａＯ或いはＢ2Ｏ3の含量を大幅に増大する取り組みが一般的である。しかし、真空断熱材の芯材に適用するガラス組成物の場合は、比較的低い耐久性であっても芯材としての実質的な品質には問題がばなく、ＢａＯ及びＢ2Ｏ3の含量の合計が従来同等レベルの１０重量％未満でも問題がないことが判った。
【００３３】
よって、請求項１または２に記載の作用に加えて、ＢａＯ及びＢ2Ｏ3の含量の合計が１０重量％未満で、より低コストでＫＩ値の大きいガラス短繊維が製造可能となることから、低コストで真空断熱材を製造できる。
【００３４】
請求項４に記載の発明は、請求項１から３のいずれか一項に記載の真空断熱材において、真空断熱材の材料種別を表示または記録したものである。
【００３５】
よって、真空断熱材の材料種別が破砕前に容易に確認できるため、破砕、分別、及び廃棄処理方法について、更にはリサイクル処理の方法について容易に判断できることから、作業性やリサイクル性の高効率化、作業環境の改善を実現することができる。
【００３６】
請求項５に記載の発明は、少なくとも冷蔵機能を有する冷蔵庫の外箱と内箱とで形成される空間に硬質樹脂フォームを充填した断熱箱体または断熱ドア体の少なくともいずれかにおいて、前記内箱と前記外箱との間に請求項１から３のいずれか一項に記載の真空断熱材を具備する冷蔵庫である。
【００３７】
本発明の真空断熱材は、ドイツにおいて問題視されているガラス繊維の使用規制に関する提案に対してもクリアすることができるガラス組成物を芯材に適用することで、ドイツにおいても人体への影響懸念を完全に否定することが可能な真空断熱材、及び真空断熱材を具備する冷蔵庫を提供することができる。
【００３８】
よって、冷蔵庫リサイクル処理時に冷蔵庫の断熱箱体を切断、或いは破砕粉砕した場合に、仮にガラス繊維が飛散し作業者が暴露した場合にも、人体への影響懸念に関する議論を実施する必要は全くない。
【００３９】
また、ＫＩ値４０以上のガラス組成物は、耐水性、耐候性等の耐久性が大幅に低下することが殆どであり、ＫＩ値４０以上のガラス組成物において前記諸物性を満足させるには大幅なコストＵＰとなっていた。しかし、ＫＩ値４０以上のガラス組成物を真空断熱材の芯材に適用する場合は、ガラス繊維が減圧雰囲気下で使用されるため前記物性の品質レベルが低い場合にも実質的な問題が生じることはない。よって、低コストでドイツの規制をクリアするガラス組成物が製造できる。
【００４０】
よって、ドイツにおいてより安全と考えられているガラス組成物からなるガラス繊維を適用した真空断熱材、及び真空断熱材を具備する冷蔵庫を低コストで提供することができる。
【００４１】
請求項６に記載の発明は、請求項５に記載の発明において、真空断熱材の材料種別を表示または記録した冷蔵庫である。
【００４２】
よって、真空断熱材の材料種別が破砕前に容易に確認できるため、破砕、分別、及び廃棄処理方法について、更にはリサイクル処理の方法について容易に判断できることから、作業性やリサイクル性の高効率化、作業環境の改善を実現することができる。
【００４３】
なお、本発明で使用できるガラス短繊維は、特に限定するものではないが、ＫＩ値３０以上のガラス組成物で、かつ繊維化できるガラス組成物であれば特に問題なく使用できる。
【００４４】
より望ましくは、ガラス短繊維のガラス組成物は熱伝導率と歪点とが低いもの、かつガラス短繊維の集合体がガラス短繊維のウェブの積層体からなり、前記ウェブ間は集合体の一体性が保持できる必要最低限の交絡により結合され、厚み方向に均質に積層配列されたものが好適である。具体的には、汎用的な工業製品としてはグラスウールが安価、かつ取り扱い性の観点からより望ましい。
【００４５】
また、前記ガラス集合体をボード化するためにバインダーを利用しても良いが、断熱性能を改善するにはバインダーの使用を避け、ガラス組成物の歪点から歪点より８０℃低い温度範囲のいずれかの温度で加熱圧縮成形するのが望ましい。
【００４６】
また、繊維径は、特に指定するものではないが、繊維径が微細なものがより優れた断熱性能が得られることは既に公知であるが、経済性の観点からは平均繊維径が３〜５μｍのものを使用するのが望ましい。
【００４７】
一方、本発明の外包材は、プラスチックラミネートフィルムが使用できるが、より高いガスバリア性を付与するには金属箔や蒸着層が適用できる。なお、金属箔、及び蒸着層は公知のもが利用でき、特に指定するものではない。
【００４８】
また、本発明の真空断熱材には、各種ガス吸着剤が適用できる。一例としては、合成ゼオライト、活性炭、活性アルミナ、シリカゲル、ドーソナイト、ハイドロタルサイトなどの物理吸着剤、アルカリ金属やアルカリ土類金属単体やその酸化物及び水酸化物などの化学吸着剤、あるいは空気成分が吸着できる金属化合物等がある。
【００４９】
以下、本発明の実施の形態について、図面を参照しながら説明する。なお、この実施の形態によってこの発明が限定されるものではない。
【００５０】
（実施の形態１）
図１は、本発明の実施の形態１における真空断熱材の断面模式図を示すものである。また、図２は、本発明の実施の形態１における真空断熱材の芯材の顕微鏡写真を示す。
【００５１】
図１において、真空断熱材１は、芯材２と吸着剤４とを外包材３に挿入し、内部を減圧して構成している。真空断熱材１の作製は、芯材２を１４０℃の乾燥炉で３０分間乾燥した後、ラミネートフィルムの三方を熱溶着によりシールして袋状に成形した外包材３に挿入し、減圧チャンバー内で外包材内部が１０Ｐａ以下になるように減圧し、開口部を熱溶着により密閉封止している。
【００５２】
この時、外包材３は、最外層にポリエチレンテレフタレートフィルム（１２μｍ）、中間層にアルミ箔（６μｍ）、熱溶着層に直鎖状低密度ポリエチレンフィルム（５０μｍ）を適用したプラスチックラミネートフィルムから構成している。また、吸着剤は、水分吸着剤として酸化カルシウムを適用している。
【００５３】
一方、芯材２は、ガラス短繊維からなるウェブ間が物理的交絡により結合されたガラス繊維の積層体であり、平均繊維径３．５μｍのグラスウールを所定密度になるまで積層したものを使用し、ガラス繊維の品温が歪点よりも低い４５０℃で５分間加熱プレスすることで成形している。
【００５４】
なお、ガラス短繊維は、ＫＩ値が４０．２であるガラス組成物を利用し公知の方法で繊維化している。
【００５５】
よって、ドイツにおいても、発ガン性がないと考えられるＫＩ値４０以上のガラス組成物から成るガラス繊維を真空断熱材の芯材に適用しているため、たとえ、冷蔵庫リサイクル時に冷蔵庫の断熱箱体を切断、或いは破砕粉砕した場合に、ガラス繊維が飛散し作業者が暴露した場合にも、人体への影響懸念に関する議論を実施する必要は全くない。
【００５６】
一方、真空断熱材１の熱伝導率は英弘精機製のオートラムダにて測定した。結果、熱伝導率は、平均温度２４℃にて０．００１３Ｗ／ｍＫと優れた断熱性能を有しており、従来、ガラス組成物として一般的なＫＩ値３０以下のガラス短繊維からなる芯材を適用した真空断熱材と比較して、０．０００７Ｗ／ｍＫ低減することが判った。この断熱性能は、汎用ウレタンフォームと比較して約２０倍の断熱性能である。
【００５７】
これはアルカリ含有率が高いことからガラス組成物自身の熱伝導率が低下したこと、更には、ボード化時にバインダーを使用せず歪点より低い温度で熱成形しているためガラス繊維相互間で繊維の溶着部、及びネック等が成形されず、繊維本来の接触熱抵抗が十分生かされているためと考える。図２に芯材のガラス繊維の拡大図を示すが、繊維にはバインダー、溶着部、ネック等は確認されない。
【００５８】
（実施の形態２）
図３は、本発明の実施の形態２における冷凍冷蔵庫の断面図であり、少なくとも冷蔵機能を有する冷蔵庫の一例として示すものである。
【００５９】
図３は冷蔵庫３１であり、冷蔵庫の筐体を形成する断熱箱体３２と冷凍サイクルとからなる。断熱箱体３２は、鉄板をプレス成形した外箱３３と、ＡＢＳ樹脂等を成形した内箱３４とが、フランジ（図示せず）を介して構成している。前記断熱箱体３２の内部には、予め真空断熱材１を配設し、真空断熱材１以外の空間部を、硬質ウレタンフォーム３５にて発泡充填したものである。硬質ウレタンフォーム３５は、発泡剤としてシクロペンタンを使用している。
【００６０】
断熱箱体３２は仕切り板３６にて区切られており、上部が冷蔵室３７、下部が冷凍室３８となっている。仕切り板３６には電動ダンパー３９が、冷凍室３８の内箱３４には冷却用のファンモーター４０とデフヒーター４１が取付けられている。
【００６１】
一方、冷凍サイクルは、蒸発器４２、圧縮機４３、凝縮器４４、キャピラリチューブ４５を順次環状に接続しこれを形成している。なお、蒸発器４２は冷蔵室３７と冷凍室３８の２カ所に設け、それらを直列に、また並列に繋ぎ冷凍サイクルを形成してもよい。
【００６２】
また、冷蔵庫３１にはドア体４６が取付けられており、ドア体４６の内部には真空断熱材１が配設され、真空断熱材１以外の空間部は硬質ウレタンフォーム３５にて発泡充填されている。
【００６３】
なお、真空断熱材１は実施の形態１に示したものと同様の構成のものを用いている。
【００６４】
よって、ドイツにおいて問題視されているガラス繊維の使用規制に関する提案に対してもクリアすることができ、ドイツにおいても人体への影響懸念を完全に否定することが可能な真空断熱材、及び真空断熱材を具備する冷蔵庫を提供することができる。
【００６５】
そのため、冷蔵庫リサイクル時に冷蔵庫の断熱箱体を切断、或いは破砕粉砕した場合に、仮にガラス繊維が飛散し作業者が暴露した場合にも、人体への影響懸念に関する議論を実施する必要は全くない。
【００６６】
更に、冷蔵庫３１は、従来の硬質ウレタンフォームの約２０倍という優れた断熱性能を有する真空断熱材を適用しているため高断熱化が達成され、より一層の消費電力量の低減に貢献できるものである。
【００６７】
（実施の形態３）
図４は、本発明の実施の形態３における真空断熱材の外観斜視図であり、実施の形態１で示した真空断熱材１に、真空断熱材の材料構成を記載した表示管理板５１を貼付したものである。
【００６８】
一方、図５は、本発明の実施の形態３における冷蔵庫の外観斜視図であり、実施の形態２で示した冷蔵庫３１に、真空断熱材の適用部位と真空断熱材の材料構成を記載した表示管理板５１を貼付したものである。
【００６９】
通常、冷蔵庫に真空断熱材を適用する場合は、冷蔵庫の鋼鈑製の外箱とＡＢＳ製の内箱との間に真空断熱材を配置してその空間を発泡ウレタンフォームで充填して複層構造体として適用する。そのため、真空断熱材の有無、配置場所、及びその材料構成等は外部からは全く判断がつかない。そのため、粉体材料を芯材に用いた場合は、外被材を除去する前に粉塵の発生などの対応に特別な機器や留意が必要であり、材料の表示があればあらかじめ適切な処置を施すことが可能となる。
【００７０】
しかしながら、本表示により、少なくとも冷蔵庫に適用している真空断熱材の有無、真空断熱材の材料構成が外部より判別可能となるため、特別な留意なしに真空断熱材の再生処理作業を行うことが可能である。
【００７１】
また、ガラス繊維のＫI値が４０以上であれば、工場作業者の粉塵飛散対策についても何等問題なく、ドイツにおけるリサイクルの場合にも余計な摩擦を生じること無くリサイクル作業が実施できる。また、ガラス繊維のＫI値が３０以上４０未満の場合にも、真空断熱材は冷蔵庫の断熱箱体として破砕粉砕されるため、ガラス繊維の粉砕物は他の素材に希釈されることから、粉塵濃度は極めて小さく安全に作業ができるものと推測される。
【００７２】
更に、本表示が真空断熱材の芯材に、廃ガラス製品を再生処理してなる再生材料を含む原料を用いて製造されたガラス繊維を使用していることを表示すれば、ガラス繊維の再生回数や、再資源化への貢献を図る冷蔵庫としての明示が可能である。
【００７３】
なお、本実施の形態では、表示管理板に真空断熱材の有無、配置位置、及び材料構成を明記する例を示したが、これらの表示は、制御基盤内のメモリーや、ＩＣタグ等に電気的に記憶するなどしてもよい。また、バーコードやＱＲコードの表示を付けることで、メーカーデータと照合して判定するようなシステムとすることもできる。
【実施例】
【００７４】
以下、実施例、及び比較例を用いて、本発明の真空断熱材を具体的に説明するが、本発明は本実施例のみに限定されるものではない。以下、実施例１〜６、及び比較例Ａ〜Ｄの結果について（表１）にまとめた。
【００７５】
【表１】
2005344870.tif 000003
【００７６】
（表１）において、ガラス組成物の組成はその重量％により示している。また、その他と示しているものはガラス組成物成形時の原料に不純物として混入しているのものである。
【００７７】
前記ガラス組成において成形されるガラス組成物の物性、及び前記ガラス組成物からなるガラス短繊維にて成形される芯材から成る真空断熱材の物性について同時に示している。
【００７８】
なお、ＫＩ値と称される数値指標は、ドイツにて提案されている次式を元に算出した。
【００７９】
ＫＩ＝Σ（Ｎａ2Ｏ、Ｋ2Ｏ、ＣａＯ、ＭｇＯ、ＢａＯ、Ｂ2Ｏ3）−２Ａｌ2Ｏ3
耐久性は、所定量のガラス繊維を蒸留水に浸し、９６℃にて２４時間放置した後のガラス組成物の重量変化率を元に判定を行った。
【００８０】
一方、真空断熱材は、実施の形態１と同様の方法で作製した。またこの時、真空断熱材の熱伝導率は、熱流速センサーを用いて平均温度２４℃にて測定した。また芯材品質を判定するため、経時的な芯材の厚み変化率を算出し評価を行った。
【００８１】
（実施例１）
本発明の真空断熱材の芯材に適用するガラス短繊維を構成するガラス組成物は、アルカリ酸化物であるＮａ2ＯとＫ2Ｏの含量の合計が３０．２ｗｔ％と多い。よって、ガラス組成物のＫＩ値が４０．２と４０を上回ることに貢献しているが、前記ガラス組成物の耐久性は極めて悪いものであった。しかし、真空断熱材用の芯材としては、経時的な厚み変化もなく何等問題なく使用できることが判った。
【００８２】
また、この時、真空断熱材の熱伝導率は、英弘精機製のオートラムダにて平均温度２４℃にて０．００１３Ｗ／ｍＫであり、従来品と比べると０．０００７Ｗ／ｍＫ低減しており、アルカリ増大の効果によるものと考えられる。
【００８３】
（実施例２）
本発明の真空断熱材の芯材に適用するガラス短繊維を構成するガラス組成物は、アルカリ酸化物であるＮａ2ＯとＫ2Ｏの含量の合計が２４ｗｔ％である。この時、ガラス組成物のＫＩ値は４０．２と４０を上回っている。
【００８４】
この時、前記ガラス組成物の耐久性は、若干品質レベルの低いものであったが、真空断熱材用の芯材としては、経時的な厚み変化もなく何等問題なく使用できることが判った。
【００８５】
また、この時、真空断熱材の熱伝導率は、平均温度２４℃にて０．００１４Ｗ／ｍＫであり、従来品と比べると０．０００６Ｗ／ｍＫ低減している。これは、アルカリ増大の効果に加えて、分子量の大きいＢａＯが４．２ｗｔ％含まれていることによる効果と推測される。
【００８６】
（実施例３）
本発明の真空断熱材の芯材に適用するガラス短繊維を構成するガラス組成物は、アルカリ酸化物であるＮａ2ＯとＫ2Ｏの含量の合計が２２．９ｗｔ％であるが、Ｂ2Ｏ3が９．０ｗｔ％と多く、結果的には、ガラス組成物のＫＩ値は４０．１と４０を上回っている。
【００８７】
この時、前記ガラス組成物の耐久性は良好であり、真空断熱材用芯材以外にも何等問題なく使用できることが判った。これは、Ｂ2Ｏ3の含量が多いことと、ＣａＯに変えてＭｇＯを増量したことによる効果と考える。
【００８８】
また、この時、真空断熱材の熱伝導率は、平均温度２４℃にて０．００１６Ｗ／ｍＫであり、従来品と比べると０．０００４Ｗ／ｍＫ低減している。これは、アルカリ増大の効果によるものと推測される。
【００８９】
（実施例４）
本発明の真空断熱材の芯材に適用するガラス短繊維を構成するガラス組成物は、アルカリ酸化物であるＮａ2ＯとＫ2Ｏの含量の合計が２３ｗｔ％と比較的多いが、ガラス組成物のＫＩ値は３６と４０を下回っている。
【００９０】
しかしながら、前記ガラス組成物の耐久性は良好であり、真空断熱材用芯材以外にも何等問題なく使用できることが判った。これは、ＣａＯに変えてＭｇＯを増量したことによるものと考える。
【００９１】
また、この時、真空断熱材の熱伝導率は、平均温度２４℃にて０．００１６Ｗ／ｍＫであり、従来品と比べると０．０００４Ｗ／ｍＫ低減している。これは、アルカリ増大の効果によるものと推測される。
【００９２】
（実施例５）
本発明の真空断熱材の芯材に適用するガラス短繊維を構成するガラス組成物は、アルカリ酸化物であるＮａ2ＯとＫ2Ｏの含量の合計が２３ｗｔ％と比較的多いが、ガラス組成物のＫＩ値は３６．１と４０を下回っている。
【００９３】
しかしながら、この時、前記ガラス組成物の耐久性は、若干品質レベルの低いものであったが、真空断熱材用の芯材としては、経時的な厚み変化もなく何等問題なく使用できることが判った。
【００９４】
更に、真空断熱材の熱伝導率は、平均温度２４℃にて０．００１６Ｗ／ｍＫであり、従来品と比べると０．０００４Ｗ／ｍＫ低減している。これは、アルカリ増大の効果によるものと推測される。
【００９５】
（実施例６）
本発明の真空断熱材の芯材に適用するガラス短繊維を構成するガラス組成物は、アルカリ酸化物であるＮａ2ＯとＫ2Ｏの含量の合計が２０．２ｗｔ％と比較的多いが、ガラス組成物のＫＩ値は３０．５と４０を下回っている。
【００９６】
しかしながら、前記ガラス組成物の耐久性は良好であり、真空断熱材用芯材以外にも何等問題なく使用できることが判った。これは、Ａｌ2Ｏ3を増量したことによる効果が大きいと考える。
【００９７】
更に、真空断熱材の熱伝導率は、平均温度２４℃にて０．００１８Ｗ／ｍＫであり、従来品と比べると０．０００２Ｗ／ｍＫ低減している。これは、アルカリ増大の効果によるものと推測される。
【００９８】
（比較例Ａ）
本比較例における真空断熱材の芯材に適用するガラス短繊維を構成するガラス組成物は、アルカリ酸化物であるＮａ2ＯとＫ2Ｏの含量の合計が１７．７ｗｔ％と２０％を下回っている。この時、ガラス組成物のＫＩ値は２９．２と３０をも下回っている。
【００９９】
更に、前記ガラス組成物の耐久性は良好であるが、真空断熱材の熱伝導率は、平均温度２４℃にて０．００２０Ｗ／ｍＫである。
【０１００】
（比較例Ｂ）
本比較例における真空断熱材の芯材に適用するガラス短繊維を構成するガラス組成物は、アルカリ酸化物であるＮａ2ＯとＫ2Ｏの含量の合計は１４．２ｗｔ％と少なく、２０％を大きく下回っている。この時、ガラス組成物のＫＩ値は２５．４と３０をも下回っている。
【０１０１】
更に、前記ガラス組成物の耐久性は良好であるが、真空断熱材の熱伝導率は、平均温度２４℃にて０．００２２Ｗ／ｍＫと、従来品と比較しても、熱伝導率が０．０００２Ｗ／ｍＫ増大する結果となっている。
【０１０２】
（比較例Ｃ）
本比較例における真空断熱材の芯材に適用するガラス短繊維を構成するガラス組成物は、アルカリ酸化物であるＮａ2ＯとＫ2Ｏの含量の合計は１８．４ｗｔ％と少なく２０％を下回っている。しかし、ＢａＯが１７．８ｗｔ％と極端に多いことから、ガラス組成物のＫＩ値は４０．１と４０を上回る結果となっている。
【０１０３】
更に、前記ガラス組成物の耐久性は良好であり、真空断熱材の熱伝導率も平均温度２４℃にて０．００１４Ｗ／ｍＫと、従来品と比較しても、熱伝導率が０．０００６Ｗ／ｍＫも低減する。しかしながら、ガラス組成物の耐久性の劣化抑制を目的にＢａＯ含量の増大により、ＫＩ値を増大しているためにコスト的には割高な材料となっている。
【０１０４】
（比較例Ｄ）
本比較例における真空断熱材の芯材に適用するガラス短繊維を構成するガラス組成物は、アルカリ酸化物であるＮａ2ＯとＫ2Ｏの含量の合計は１５．３ｗｔ％と少なく２０％を下回っている。しかし、Ｂ2Ｏ3が１１．５ｗｔ％と極端に多いことから、ガラス組成物のＫＩ値は４０．２と４０を上回る結果となっている。
【０１０５】
一方、前記ガラス組成物の耐久性は良好であるが、真空断熱材の熱伝導率は平均温度２４℃にて０．００２０Ｗ／ｍＫと、従来品と同等レベルとなっている。これは、ガラス組成物の耐久性の劣化抑制を目的に、その影響度の小さいＢ2Ｏ3含量の増大により、ＫＩ値を増大しているためにコスト的には割高な材料となっている。
【産業上の利用可能性】
【０１０６】
以上のように、本発明にかかる真空断熱材、及び真空断熱材を具備する冷蔵庫は、ドイツにおいても、より一層安全と考えられているガラス組成物からなるガラス繊維を適用した真空断熱材、及び真空断熱材を具備する冷蔵庫であり、冷蔵庫リサイクル処理時に冷蔵庫の断熱箱体を切断、或いは破砕粉砕した場合に、仮にガラス繊維が飛散し作業者が暴露した場合にも、人体への影響懸念に関する議論を実施する必要はない。
【０１０７】
また、真空断熱材の芯材への適用においては、ガラス繊維が減圧雰囲気下で使用されるため低耐久性のガラス組成物であっても実質上の問題が生じることはなく、ドイツにおいて、疑いなく安全と考えられているガラス組成物からなるガラス繊維を適用した真空断熱材、及び真空断熱材を具備する冷蔵庫を低コストで提供することができる。
【０１０８】
その結果、冷凍冷蔵庫、冷凍機器、及び保温保冷庫等をはじめとして、住宅、自動車等保温保冷を必要とする全ての機器や設備等に適用することが可能であり、大幅な省エネルギー化に貢献できる。
【０１０９】
更には、熱や冷熱から保護すべき物象などのあらゆる断熱、遮熱用途や、熱害対策用途等にも適用できる。
【図面の簡単な説明】
【０１１０】
【図１】本発明の実施の形態１における真空断熱材の断面模式図
【図２】本発明の実施の形態１における真空断熱材の芯材の顕微鏡写真
【図３】本発明の実施の形態２における冷凍冷蔵庫の断面図
【図４】本発明の実施の形態３における真空断熱材の斜視図
【図５】本発明の実施の形態３における冷蔵庫の斜視図
【図６】従来の廃家電処理の手順を示すのフローチャート
【符号の説明】
【０１１１】
１    真空断熱材
２    芯材
３    外包材
３１  冷蔵庫
３２  断熱箱体
３３  外箱
３４  内箱
４６  ドア体
【図１】
2005344870.tif 000004
【図２】
2005344870.tif 000005
【図３】
2005344870.tif 000006
【図４】
2005344870.tif 000007
【図５】
2005344870.tif 000008
【図６】
2005344870.tif 000009